СПОСОБ ПРОИЗВОДСТВА МОДИФИЦИРОВАННОЙ ЦЕЛЛЮЛОЗЫ ДЛЯ ИСПОЛЬЗОВАНИЯ В ПРОДУКТАХ ИЗ БУМАГИ ИЛИ БУМАЖНОГО ПОЛОТНА, БЕЛЕНАЯ МОДИФИЦИРОВАННАЯ СУЛЬФАТНАЯ ЦЕЛЛЮЛОЗА, БУМАГА ИЛИ КАРТОН

1. Способ производства модифицированной целлюлозы для использования в продуктах из бумаги или бумажного полотна, причем способ включает:
экстрагирование древесной щепы с жидкостью, содержащей воду, для уменьшения содержания и удаления гемицеллюлозы, чтобы получить обработанную древесную щепу; сульфатную варку и беление обработанной древесной щепы для получения модифицированной сульфатной целлюлозы, причем количество гемицеллюлозы, содержащейся в модифицированной беленой сульфатной целлюлозе, составляет от 4 до 9 мас.% модифицированной сульфатной целлюлозы печной сушки; и
беление модифицированной сульфатной целлюлозы.
2. Способ по п.1, отличающийся тем, что количество гемицеллюлозы, содержащейся в модифицированной беленой сульфатной целлюлозе, составляет от 5 до 9 мас.% модифицированной сульфатной целлюлозы печной сушки.
3. Способ по п.1, отличающийся тем, что количество гемицеллюлозы, содержащейся в модифицированной беленой сульфатной целлюлозе, составляет от 6 до 9 мас.% модифицированной сульфатной целлюлозы печной сушки.
4. Способ по п.1, отличающийся тем, что количество гемицеллюлозы, содержащейся в модифицированной беленой сульфатной целлюлозе, составляет от 4 до 8 мас.% модифицированной сульфатной целлюлозы печной сушки.
5. Способ по п.1, отличающийся тем, что модифицированная беленая сульфатная целлюлоза имеет улучшенные свойства, определяемые объемом, яркостью, дренированием, обезвоживанием или сушкой или их сочетанием в сравнении с такой же или в сущности такой же модифицированной беленой сульфатной целлюлозой.
6. Способ по п.1, отличающийся тем, что этап обработки древесной щепы дает обработанную древесную щепу, имеющую на 1%-20% меньше гемицеллюлозы, чем у такой же необработанной древесной щепы.
7. Способ по п.1, отличающийся тем, что этап варки обрабатываемой древесной щепы дает модифицированную сульфатную целлюлозу, имеющую по меньшей мере на 1 мас.% меньше гемицеллюлозы, чем у такой же необработанной древесной щепы.
8. Способ по п.7, отличающийся тем, что этап обработки древесной щепы дает обработанную древесную щепу, имеющую на 1%-10% меньше гемицеллюлозы, чем у такой же необработанной древесной щепы.
9. Способ по п.1, отличающийся тем, что этап обработки древесной щепы дает обработанную древесную щепу, имеющую на 2%-8% меньше гемицеллюлозы, чем у такой же необработанной древесной щепы.
10. Способ по п.1, отличающийся тем, что древесную щепу обрабатывают водным щелочным раствором, имеющим pH больше 7.
11. Способ по п.10, отличающийся тем, что pH водного щелочного раствора равен или больше 8.
12. Способ по п.11, отличающийся тем, что pH водного щелочного раствора составляет от 8 до 11.
13. Способ по п.12, отличающийся тем, что pH водного щелочного раствора составляет от 9 до 12.
14. Способ по п.12, отличающийся тем, что удерживание воды модифицированной целлюлозой уменьшается по меньшей мере на 0,1 г/г больше, чем у такой же или в сущности такой же немодифицированной целлюлозы.
15. Способ по п.12, отличающийся тем, что удерживание воды модифицированной целлюлозой уменьшается по меньшей мере на 0,2 г/г больше, чем у такой же или в сущности такой же немодифицированной целлюлозы.
16. Способ по п.12, отличающийся тем, что удерживание воды модифицированной целлюлозой уменьшается по меньшей мере на 0,2 г/г-0,5 г/г больше, чем у такой же или в сущности такой же немодифицированной целлюлозы.
17. Способ по п.1, отличающийся тем, что модифицированная целлюлоза имеет канадскую стандартную степень помола по меньшей мере на 20 единиц CSF больше, чем у такой же или в сущности такой же немодифицированной целлюлозы.
18. Способ по п.17, отличающийся тем, что модифицированная целлюлоза имеет канадскую стандартную степень помола по меньшей мере на 50 единиц CSF больше, чем у такой же или в сущности такой же немодифицированной целлюлозы.
19. Способ по п.17, отличающийся тем, что модифицированная целлюлоза имеет канадскую стандартную степень помола по меньшей мере на 50-200 единиц CSF больше, чем у такой же или в сущности такой же немодифицированной целлюлозы.
20. Способ по п.1, отличающийся тем, что модифицированная сульфатная целлюлоза дает беленую модифицированную сульфатную целлюлозу, имеющую яркость, улучшенную на 1-15 пунктов по ISO в сравнении с такой же или в сущности такой же модифицированной беленой сульфатной целлюлозой.
21. Беленая модифицированная сульфатная целлюлоза, получаемая способом по любому одному из пп.1-20.
22. Бумага или картон, содержащие беленую модифицированную сульфатную целлюлозу, причем модифицированная сульфатная целлюлоза произведена способом по любому одному из пп.1-20.
23. Способ по п.1, отличающийся тем, что модифицированная сульфатная целлюлоза дает модифицированную сульфатную целлюлозу, имеющую увеличение яркости на 1-15 пунктов по ISO в сравнении с такой же или в сущности такой же немодифицированной беленой сульфатной целлюлозой.
24. Способ по п.1, отличающийся тем, что модифицированная сульфатная целлюлоза имеет улучшение объема на 5%-40% больше в сравнении с такой же или в сущности такой же немодифицированной беленой сульфатной целлюлозой.